СИСТЕМА МНОГОСЛОЙНОГО КАТАЛИЗАТОРА ДЕГИДРИРОВАНИЯ И СПОСОБ ПРИМЕНЕНИЯ

1. Каталитическая система для дегидрирования потока углеводородного сырья, включающая первый слой катализаторов, содержащий первый катализатор, и второй слой катализаторов, содержащий второй катализатор, где первый катализатор содержит от 50 до 90%, предпочтительно от 70 до 90% по массе носителя из эта-оксида алюминия, от 10 до 50%, предпочтительно от 10 до 30% по массе соединения хрома и от 0,1 до 5%, предпочтительно от 0,1 до 1 процента по массе соединения циркония, добавляемого в качестве стабилизирующего материала, и где второй катализатор содержит от 50 до 90%, предпочтительно от 70 до 90% по массе носителя из эта-оксида алюминия и от 10 до 50%, предпочтительно от 10 до 30% по массе соединения хрома, и где второй катализатор не включает в себя соединение циркония, и где первый катализатор, содержащий цирконий, составляет от 5 до 90%, предпочтительно от 15 до 75% от массы первого и второго слоев катализаторов.
2. Система по п.1, где первый катализатор, содержащий цирконий, дополнительно содержит добавку, выбранную из оксида кремния, соединений лантана, соединений щелочных металлов и соединений щелочноземельных металлов, таких, как, например, соединения калия, натрия и цезия.
3. Система по п.1, где второй катализатор дополнительно содержит добавку, выбранную из оксида кремния, соединений лантана, соединений щелочных металлов и соединений щелочноземельных металлов, таких как, например, соединения калия, натрия и цезия.
4. Система по п.1 или 2, где первый катализатор дополнительно содержит добавку щелочного металла или добавку щелочноземельного металла, выбранную из группы, состоящей из соединений калия, натрия и цезия и их смесей.
5. Система по п.1 или 3, где второй катализатор дополнительно содержит добавку щелочного металла или добавку щелочноземельного металла, выбранную из группы, состоящей из соединений калия, натрия и цезия и их смесей.
6. Система по п.1 или 2, где первый слой катализаторов дополнительно содержит от 1 до 70%, предпочтительно от 40 до 60% инертного материала по объему.
7. Система по п.1 или 3, где второй слой катализаторов дополнительно содержит от 1 до 70%, предпочтительно от 40 до 60% инертного материала по объему.
2
8. Система по п.1, где площадь поверхности обоих катализаторов составляет от 60 до 120 м/г.
9. Способ дегидрирования потока сырья, содержащего С3 и С4 углеводороды, в котором:
готовят первый слой катализаторов, содержащий первый катализатор, где первый катализатор содержит от 50 до 90%, предпочтительно от 70 до 90% по массе эта-оксида алюминия, от 10 до 50%, предпочтительно от 10 до 30% по массе соединения хрома и от 0,1 до 5%, предпочтительно от 0,1 до 1% по массе соединения циркония, добавляемого в качестве стабилизирующего материала,
готовят второй слой катализаторов, содержащий второй катализатор, где второй катализатор содержит от 50 до 90 %, предпочтительно от 70 до 90% по массе эта-оксида алюминия, от 10 до 50%, предпочтительно от 10 до 30% по массе соединения хрома и не включает в себя соединение хрома, где первый катализатор, содержащий цирконий, составляет от 5 до 90% от массы первого и второго слоев катализаторов, предпочтительно от 15 до 75% от массы первого и второго слоев катализаторов, и
пропускают данный поток сырья через данные два слоя катализаторов, причем данный поток проходит вначале через первый слой катализаторов, а затем через второй слой катализаторов.
10. Способ по п.9, где первый слой катализаторов дополнительно содержит от 1 до 70 об.% инертного материала, и второй слой катализаторов дополнительно содержит от 1 до 70 об.% инертного материала.
11. Способ по любому из пп.9 и 10, где первый катализатор и/или второй катализатор дополнительно содержат одну или несколько добавок, выбранных из оксида кремния, соединений лантана, соединений щелочных металлов и соединений щелочноземельных металлов, таких, как, например, соединения калия, натрия и цезия.